(57)【特許請求の範囲】
【請求項１】
単独重合体のガラス転移温度が１２０℃以上である単量体単位を５０質量％以上含有するビニル重合体であって、ガラス転移温度が１２０℃以上で、質量平均分子量が１０万以上のビニル重合体からなるビニル重合体粉体、及び硬化性樹脂を含有する硬化性樹脂組成物。
【請求項２】
前記ビニル重合体が、単独重合体のガラス転移温度が１２０℃以上である単量体単位を５０〜９８質量％、その他の単量体単位を５０〜２質量％含有するビニル重合体である請求項１に記載の硬化性樹脂組成物。
【請求項３】
前記ビニル重合体が、単独重合体のガラス転移温度が１２０℃以上である単量体単位を７０質量％以上含有するビニル重合体である請求項１に記載の硬化性樹脂組成物。
【請求項４】
前記単独重合体のガラス転移温度が１２０℃以上である単量体単位のモル体積が１５０ｃｍ３／ｍｏｌ以上である請求項１〜３のいずれかの一項に記載の硬化性樹脂組成物。
【請求項５】
前記単独重合体のガラス転移温度が１２０℃以上である単量体単位が、脂環式（メタ）アクリレート単位、メタクリル酸単位、シアン化ビニル単量体単位及びスチレン誘導体単位からなる群より選ばれる少なくとも１種である請求項１〜４のいずれかの一項に記載の硬化性樹脂組成物。
【請求項６】
前記単独重合体のガラス転移温度が１２０℃以上である単量体単位が、脂環式（メタ）アクリレート単位である請求項５に記載の硬化性樹脂組成物。
【請求項７】
前記脂環式(メタ)アクリレート単位が、ジシクロペンタニルメタクリレート単位及びイソボルニルメタクリレート単位からなる群より選ばれる少なくとも１種である請求項６に記載の硬化性樹脂組成物。
【請求項８】
前記その他の単量体単位が、アルキル（メタ）アクリレート単位である請求項２〜７のいずれかの一項に記載の硬化性樹脂組成物。
【請求項９】
前記ビニル重合体粉体の体積平均一次粒子径が０.２μｍ以上８μｍ以下である請求項１〜８のいずれかの一項に記載の硬化性樹脂組成物。
【請求項１０】
前記ビニル重合体粉体のアルカリ金属イオンの含有量が１０ｐｐｍ以下である請求項１〜９のいずれかの一項に記載の硬化性樹脂組成物。
【請求項１１】
前記ビニル重合体粉体の酸価が５０ｍｇＫＯＨ／ｇ以下である請求項１〜１０のいずれかの一項に記載の硬化性樹脂組成物。
【請求項１２】
前記ビニル重合体粉体の１０μｍ以下の粒子径の粒子の占める割合が３０体積％未満であって、周波数４２ｋＨｚ、出力４０Ｗの超音波を５分間照射した後に１０μｍ以下の粒子径の粒子の占める割合が３０体積％以上となる請求項１〜１１のいずれかの一項に記載の硬化性樹脂組成物。
【請求項１３】
前記硬化性樹脂がエポキシ樹脂である請求項１〜１２のいずれかの一項に記載の硬化性樹脂組成物。
【請求項１４】
請求項１〜１３のいずれかの一項に記載の硬化性樹脂組成物を硬化して得られる硬化物。
【請求項１５】
請求項１〜１３のいずれかの一項に記載の硬化性樹脂組成物を用いた半導体封止材料。
【請求項１６】
単独重合体のガラス転移温度が１２０℃以上である単量体単位を５０質量％以上含有するビニル重合体であってガラス転移温度が１２０℃以上で、質量平均分子量が１０万以上のビニル重合体からなるビニル重合体粉体からなる硬化性樹脂用プレゲル化剤。
【発明の詳細な説明】
【技術分野】
【０００１】
本発明は、ビニル重合体粉体、ビニル重合体粉体を含有する硬化性樹脂組成物及び硬化性樹脂組成物の硬化物に関する。
【背景技術】
【０００２】
モバイル機器、デジタル家電、通信機器、車載用電子機器等のＩＴ関連技術の進歩に伴い、エレクトロニクス分野で使用される樹脂素材が重要視されている。例えば、耐熱性や絶縁性等に優れるエポキシ樹脂、ポリイミド樹脂、アクリル系硬化性樹脂、オキセタン系硬化性樹脂等の、熱硬化性樹脂又は活性エネルギー線硬化性樹脂に対する需要は急速に高まっている。【０００３】
特に、エポキシ樹脂は、機械的性質、電気的絶縁性、接着性に優れる素材であり、しかも、硬化時の収縮が少ない等の特徴を有するため、半導体封止材料や各種絶縁材料、接着剤等に広く使用されている。中でも、常温で液状のエポキシ樹脂は、常温で注型や塗布できることから各種のペースト状又はフィルム状の材料として使用されている。【０００４】
近年では、回路の高集積化に伴い、ディスペンサーによる精密な注入や塗布、スクリーン印刷による精密なパターン塗布、高い膜厚精度でのフィルム上へのコーティング等、精密加工への要求が高まっている。【０００５】
しかしながら、エポキシ樹脂組成物は粘度の温度依存性が高いため、硬化するまでの温度上昇により粘度が顕著に低下することから、高精度な塗布・パターン形成が困難な状況にある。特に、電子材料分野においては、年々高まる高精度加工の要求により、使用するエポキシ樹脂組成物には温度上昇しても粘度低下しないことや、早期に形状が安定化することへの要望が極めて強い。【０００６】
エポキシ樹脂組成物に上記のような特性を付与する方法として、加熱により速やかにエポキシ樹脂組成物をゲル状態とするために、エポキシ樹脂組成物に特定のビニル重合体を配合し、ゲル化性付与剤（以下、「プレゲル化剤」という。）として用いる方法がある。例えば、特許文献１では、特定のビニル重合体をプレゲル化剤として用いる方法が提案されている。【０００７】
さらに、近年では、電子材料の長期信頼性への要求が高まっており、硬化性樹脂組成物の耐クラック性の改良、冷熱サイクルによる亀裂破壊の抑制等が求められている。クラックの発生は、硬化性樹脂組成物と無機材料との線膨張係数の差、及び硬化物の弾性率が大きな要因であり、硬化物の線膨張係数、及び弾性率を低下させることで抑制できると考えられている。【０００８】
この要求に対応すべく、従来では、硬化性樹脂組成物に無機充填材を大量に添加することにより硬化物の線膨張係数を低下させる方法が用いられてきた（特許文献２）。
【先行技術文献】
【特許文献】
【０００９】
【特許文献１】国際公開第２０１０／０９０２４６号パンフレット
【特許文献２】特開２００４−１７２４４３号公報
【発明の概要】
【発明が解決しようとする課題】
【００１０】
しかしながら、特許文献１で提案されている方法では、エポキシ樹脂組成物にゲル化性を付与できるが、プレゲル化剤を複合化したエポキシ樹脂組成物の硬化物は線膨張係数が高くなるため、耐クラック性の改良には効果がなかった。【００１１】
一方、特許文献２で提案されている方法では、耐クラック性に優れる硬化性樹脂組成物は得られるが、硬化するまでの温度上昇により粘度が顕著に低下することから、高精度な塗布・パターン形成が困難であった。【００１２】
従って、硬化性樹脂組成物のゲル化性付与及び硬化物の耐クラック性を満足する材料は、従来まで提案されていないのが実状であった。【００１３】
本発明の目的は、硬化性樹脂組成物への分散性に優れ、所定の温度で短時間の加熱によって速やかに硬化性樹脂組成物をゲル状態とし、さらに得られる硬化物の線膨張係数を低く、耐クラック性を良好なものとすることができるビニル重合体粉体、そのビニル重合体粉体を含有する硬化性樹脂組成物、その硬化物及びその硬化物を用いた半導体封止材料を提供することである。
【課題を解決するための手段】
【００１４】
本発明は、以下の事項により特定される。【００１５】
（１）ガラス転移温度が１２０℃以上で、質量平均分子量が１０万以上のビニル重合体からなるビニル重合体粉体。【００１６】
（２）単独重合体のガラス転移温度が１２０℃以上である単量体単位を５０質量％以上含有する（１）に記載のビニル重合体粉体。【００１７】
（３）単独重合体のガラス転移温度が１２０℃以上である単量体単位を５０〜９８質量％、その他の単量体単位を５０〜２質量％含有する（１）に記載のビニル重合体粉体。【００１８】
（４）単独重合体のガラス転移温度が１２０℃以上である単量体単位を７０質量％以上含有する（２）又は（３）に記載のビニル重合体粉体。【００１９】
（５）単独重合体のガラス転移温度が１２０℃以上である単量体単位のモル体積が１５０ｃｍ３／ｍｏｌ以上である（２）〜（４）の何れかに記載のビニル重合体粉体。【００２０】
（６）単独重合体のガラス転移温度が１２０℃以上である単量体単位が、脂環式（メタ）アクリレート単位、メタクリル酸単位、シアン化ビニル単量体単位及びスチレン誘導体単位からなる群より選ばれる少なくとも１種である（２）〜（５）の何れかに記載のビニル重合体粉体。【００２１】
（７）単独重合体のガラス転移温度が１２０℃以上である単量体単位が、脂環式（メタ）アクリレート単位である請求項（６）に記載のビニル重合体粉体。【００２２】
（８）脂環式(メタ)アクリレート単位が、ジシクロペンタニルメタクリレート単位及びイソボルニルメタクリレート単位からなる群より選ばれる少なくとも１種である（７）に記載のビニル重合体粉体。【００２３】
（９）その他の単量体単位が、アルキル（メタ）アクリレート単位である（３）〜（８）の何れかに記載のビニル重合体粉体。【００２４】
（１０）体積平均一次粒子径が０.２μｍ以上８μｍ以下である（１）〜（９）の何れかに記載のビニル重合体粉体。【００２５】
（１１）アルカリ金属イオンの含有量が１０ｐｐｍ以下である（１）〜（１０）の何れかに記載のビニル重合体粉体。【００２６】
（１２）酸価が５０ｍｇＫＯＨ／ｇ以下である（１）〜（１１）の何れかに記載のビニル重合体粉体。【００２７】
（１３）ビニル重合体粉体の１０μｍ以下の粒子径の粒子の占める割合が３０体積％未満であって、周波数４２ｋＨｚ、出力４０Ｗの超音波を５分間照射した後に１０μｍ以下の粒子径の粒子の占める割合が３０体積％以上となる（１）〜（１２）の何れかに記載のビニル重合体粉体。【００２８】
（１４）（１）〜（１３）に記載のビニル重合体粉体からなる硬化性樹脂用プレゲル化剤。【００２９】
（１５）（１）〜（１３）に記載のビニル重合体粉体及び硬化性樹脂を含有する硬化性樹脂組成物。【００３０】
（１６）硬化性樹脂がエポキシ樹脂である（１５）に記載の硬化性樹脂組成物。【００３１】
（１７）（１５）又は（１６）に記載の硬化性樹脂組成物を硬化して得られる硬化物。【００３２】
（１８）（１５）又は（１６）に記載の硬化性樹脂組成物を用いた半導体封止材料。
【発明の効果】
【００３３】
本発明のビニル重合体粉体は、硬化性樹脂組成物への分散性に優れ、所定の温度で短時間の加熱によって速やかに硬化性樹脂組成物をゲル状態とし、さらに得られる硬化物の線膨張係数を低く、耐クラック性を良好なものとすることができる。また、本発明の硬化性樹脂組成物は所定の温度で短時間の加熱によって高いゲル化が可能である。また、本発明の硬化物は線膨張係数が低く、電気特性に優れる。このため、本発明のビニル重合体粉体は硬化性樹脂用プレゲル化剤に好適であり、さらに本発明の硬化性樹脂組成物及び本発明の硬化物は、半導体封止材料に好適である。
【発明を実施するための形態】
【００３４】
本発明のビニル重合体粉体は、ガラス転移温度が１２０℃以上で、質量平均分子量が１０万以上のビニル重合体からなる。
【００３５】
＜ガラス転移温度＞
ビニル重合体のガラス転移温度が１２０℃以上であれば、本発明の硬化性樹脂組成物を硬化して得られる硬化物の線膨張係数を低下させることができる。また、ビニル重合体のガラス転移温度は、線膨張係数を低下させる観点から、１４０℃以上であることが好ましく、１５０℃以上であることがより好ましく、１６０℃以上であることがさらに好ましい。さらに、ビニル重合体のガラス転移温度は、一定温度で効率的にゲル状態にできることから、３００℃以下であることが好ましく、２８０℃以下であることがより好ましく、２５０℃以下であることが特に好ましい。
【００３６】
本発明においてビニル重合体のガラス転移温度は、後述するガラス転移温度の測定法により得られたものをいう。
【００３７】
ビニル重合体のガラス転移温度は、通常用いられる方法によって適宜制御することができる。例えば、重合に用いる単量体成分の種類、重合体を構成する単量体成分の構成比率、重合体の分子量等を適宜選択することで、ビニル重合体のガラス転移温度を所望の範囲に制御することができる。
【００３８】
ガラス転移温度が１２０℃以上となるビニル重合体を得るためには、単独重合体のガラス転移温度が１２０℃以上である単量体を含む単量体混合物を重合すれば良い。単独重合体のガラス転移温度は、高分子学会編「高分子データハンドブック」等に記載されている標準的な分析値を採用することができる。また、単量体として、各原料メーカー市販品を使用する場合は、そのメーカーのカタログ等に開示されている単独重合体のガラス転移温度を採用することができる。
【００３９】
＜質量平均分子量＞
ビニル重合体の質量平均分子量は１０万以上である。ビニル重合体の質量平均分子量が１０万以上であれば、少ない添加量で高いゲル化性を付与でき、高温においても硬化性樹脂の流動が抑制される。また、硬化性樹脂への溶解性が低下することがなく、短時間で充分なゲル状態にできることから、ビニル重合体の質量平均分子量は２０００万以下であることが好ましい。
【００４０】
ビニル重合体の質量平均分子量は、硬化性樹脂の粘度が極めて低い場合でも高いゲル化性を付与できることから、４０万以上が好ましく、６０万以上がより好ましく、８０万以上がさらに好ましい。また、一定温度で効率的にゲル状態にできることから、１０００万以下がより好ましく、５００万以下が特に好ましく、２００万以下が最も好ましい。
【００４１】
質量平均分子量は、重合開始剤の種類、重合開始剤の量、重合温度、連鎖移動剤の量を変更することで、適宜調整することができる。
【００４２】
本発明においてゲル状態は、後述する測定法により得られたゲル化温度及びゲル化性能で評価することができる。
【００４３】
本発明において、質量平均分子量は後述する質量平均分子量の測定法により得られたものをいう。ビニル重合体粉体に不溶分がある場合は、後述する方法にてアセトン可溶分を得て、そのアセトン可溶分の質量平均分子量をビニル重合体の質量平均分子量とする。
【００４４】
＜体積平均粒子径＞
本発明のビニル重合体粉体の体積平均一次粒子径（Ｄｖ）は０.２μｍ以上であることが好ましく、０.５μｍ以上であることがより好ましい。体積平均一次粒子径（Ｄｖ）が０.２μｍ以上であれば、粒子が持つ総表面積を充分に小さくできるため、硬化性樹脂組成物の粘度が上昇しにくいという利点を持つ。
【００４５】
また、ファインピッチ化や薄膜化への対応が可能であることから、ビニル重合体粉体の体積平均一次粒子径（Ｄｖ）は、８μｍ以下が好ましく、５μｍ以下がより好ましく、１.５μｍ以下が特に好ましい。
【００４６】
体積平均一次粒子径（Ｄｖ）は、重合方法によって適宜調整することができ、例えば、乳化重合では〜０.２５μｍ、ソープフリー乳化重合では〜１μｍ、微細懸濁重合では〜１０μｍとすることができる。乳化重合法で重合する場合には、乳化剤の量を変更することで、さらに調整することができる。
【００４７】
本発明のビニル重合体粉体は、粉体としての性状や構造は問わない。例えば、重合で得られた一次粒子が多数集合して凝集粉体（二次粒子）を形成していてもよく、それ以上の高次構造を形成していても良い。但し、このような凝集粉体の場合、一次粒子同士が強固に結合せず、緩く凝集している状態が好ましい。これにより、硬化性樹脂中で一次粒子が微細、且つ均一に分散される。
【００４８】
また、ビニル重合体粉体は、硬化性樹脂中での分散性が良好となることから、体積平均一次粒子径（Ｄｖ）の小さな粒子が少ないものが好ましく、単分散性の良好なものが好ましい。
【００４９】
本発明において、ビニル重合体粉体の単分散性は、ビニル重合体粉体の体積平均一次粒子径（Ｄｖ）と個数平均一次粒子径（Ｄｎ）との比（Ｄｖ／Ｄｎ）で示される。ビニル重合体粉体のＤｖ／Ｄｎとしては３.０以下が好ましく、２.０以下がより好ましく、１.５以下が特に好ましい。ビニル重合体粉体の単分散性が高い（Ｄｖ／Ｄｎが１に近い）ほど、硬化性樹脂組成物のゲル化が短時間で急速に進行し、硬化性樹脂組成物の貯蔵安定性との両立がし易くなる傾向にある。
【００５０】
＜アルカリ金属イオン＞
本発明のビニル重合体粉体中のアルカリ金属イオンの含有量は１０ｐｐｍ以下であることが好ましい。ビニル重合体粉体中のアルカリ金属イオンの含有量が１０ｐｐｍ以下であれば、硬化物の絶縁特性が優れたものとなる。ビニル重合体粉体中のアルカリ金属イオンの含有量は５ｐｐｍ以下がより好ましく、１ｐｐｍ以下が特に好ましい。
【００５１】
硬化性樹脂組成物は様々な用途に用いられるが、半導体ウェハーに直接触れる用途では、特に高い電気特性が要求される。また電子機器の薄型化に伴い、僅かなイオン性不純物の存在が絶縁不良を生じる場合もある。従って、アルカリ金属イオンの含有量が上記の範囲内であれば、幅広い用途に使用できる。また、プレゲル化剤を多量に必要とする用途でも使用できる。
【００５２】
本発明において、ビニル重合体粉体のアルカリ金属イオンの含有量は、Ｎａイオン及びＫイオンの合計量であり、後述するアルカリ金属イオンの含有量の測定法により得られたものをいう。
【００５３】
＜酸価＞
本発明のビニル重合体粉体の酸価は５０ｍｇＫＯＨ／ｇ以下であることが好ましく、４０ｍｇＫＯＨ／ｇ以下であることがより好ましく、３０ｍｇＫＯＨ／ｇ以下であることが特に好ましい。ビニル重合体粉体の酸価が５０ｍｇＫＯＨ／ｇ以下であれば、硬化物の絶縁特性が優れたものとなる。
【００５４】
本発明において、ビニル重合体粉体の酸価は、後述する酸価測定法により得られたものをいう。
【００５５】
＜硫酸イオン＞
本発明のビニル重合体粉体中の硫酸イオン（ＳＯ４２−）の含有量は２０ｐｐｍ以下であることが好ましい。電子材料に用いる硬化性樹脂組成物は、銅やアルミニウム等の金属製のワイヤーや回路配線等と接触する環境で用いられることから、硫酸イオンが残存すると金属腐食を引き起こし、導通不良や誤動作の原因となる場合がある。ビニル重合体粉体中の硫酸イオンの含有量が２０ｐｐｍ以下であれば、幅広い用途に使用できる。
【００５６】
本発明のビニル重合体を得るため、乳化重合法や懸濁重合法でビニル単量体を重合する場合、硫酸塩以外に、硫酸エステルやスルホン酸化合物等を用いることがある。これらの化合物に含まれる、スルホン酸イオン、スルフィン酸イオン、硫酸エステルイオンも、金属腐食を引き起こす場合がある。
【００５７】
従って、ビニル単量体の重合時には、硫酸エステルやスルホン酸化合物等の使用量を減らすことが好ましい。
【００５８】
＜アセトン可溶分量＞
本発明のビニル重合体粉体のアセトン可溶分量は特に限定されないが、３０質量％以上であることが好ましい。ビニル重合体粉体のアセトン可溶分が３０質量％以上であれば、硬化性樹脂組成物により充分なゲル化性を付与することができ、高温においても硬化性樹脂組成物の流動が抑制される。
【００５９】
ビニル重合体粉体のアセトン可溶分は、硬化性樹脂の粘度が極めて低い場合でも高いゲル化性を付与できることから、４０質量％以上がより好ましく、５０質量％以上が特に好ましく、８０質量％以上が最も好ましい。特に、低粘度で使用される用途では、少ない添加量で高いゲル化性を付与できることが要求されるため、アセトン可溶分が多いほど幅広い用途に使用できる。
【００６０】
本発明において、アセトン可溶分は、後述するアセトン可溶分の測定法により得られたものをいう。
【００６１】
＜重合＞
本発明のビニル重合体粉体は、例えば、ラジカル重合可能なビニル重合体を重合し、得られた重合体のエマルションを粉体として回収することにより製造される。
【００６２】
ビニル重合体の重合方法としては、真球状粒子を得やすいこと、及び粒子モルフォロジーを制御しやすいことから、乳化重合法、ソープフリー乳化重合法、膨潤重合法、ミニエマルション重合法、分散重合法及び微細懸濁重合法が好ましい。この中でも、分散性に優れ、ファインピッチ化にも対応した粒子径を持つ重合体が得られることから、ソープフリー乳化重合法、微細懸濁重合法がより好ましく、ソープフリー乳化重合法が特に好ましい。
【００６３】
本発明のビニル重合体は、硬化性樹脂組成物の粘度が上昇せず流動性に優れることから、真球状の粒子が好ましい。
【００６４】
ビニル重合体（一次粒子）の内部モルフォロジーについては特に限定されるものではなく、重合体組成、分子量、ガラス転移温度、溶解度パラメーター等の各種因子が均一であっても、コアシェル構造やグラディエント構造等、一般的に認識されている様々な粒子モルフォロジーを有していてもよい。
【００６５】
ビニル重合体の内部モルフォロジーを制御する方法としては、例えば、粒子の内側と外側で溶解度パラメーターや分子量の異なる多層構造粒子にする方法が挙げられる。この方法は、硬化性樹脂組成物の貯蔵安定性（ポットライフ）とゲル化速度とを両立し易くなることから好ましい。
【００６６】
ビニル重合体の内部モルフォロジーを制御するための、工業的に実用性の高い手法としては、例えば、異なる組成のビニル単量体混合物を多段階で、逐次的に滴下重合する方法が挙げられる。
【００６７】
ビニル重合体がコアシェル構造を有しているかどうかの判定方法としては、例えば、重合過程でサンプリングされる重合体粒子の粒子径が確実に成長していること、及び重合過程でサンプリングされる重合体粒子の最低造膜温度（ＭＦＴ）や各種溶剤への溶解度が変化していることを、同時に満足することを確認することが挙げられる。また、透過型電子顕微鏡（ＴＥＭ）によりビニル重合体の切片を観察して、同心円状の構造の有無を確認する方法、又は凍結破断されたビニル重合体の切片を走査型電子顕微鏡（クライオＳＥＭ）で観察して、同心円状の構造の有無を確認する方法が挙げられる。
【００６８】
＜単独重合体のガラス転移温度が１２０℃以上の単量体＞
ビニル重合体としては、ラジカル重合可能なビニル単量体を用いる。ガラス転移温度が１２０℃以上となるビニル重合体粉体を得るためには、単独重合体のガラス転移温度が１２０℃以上である単量体を含む単量体混合物を重合すれば良い。このとき、単独重合体のガラス転移温度が３００℃以下の単量体を用いることが好ましく、２５０℃以下の単量体を用いることがより好ましい。単独重合体のガラス転移温度が３００℃以下のものを用いることで、一定温度で効率的にゲル状態にできる。
【００６９】
単独重合体のガラス転移温度が１２０℃以上であるビニル単量体としては、例えば、ジシクロペンテニルアクリレート（Ｔｇ：１２０℃）、ジシクロペンテニルメタクリレート（Ｔｇ：１７５℃）、ジシクロペンタニルアクリレート（Ｔｇ：１２０℃）、ジシクロペンタニルメタクリレート（Ｔｇ：１７５℃）、イソボルニルメタクリレート（Ｔｇ：１５０℃）等の脂環式（メタ）アクリレート；メタクリル酸（Ｔｇ：２２８℃）；アクリロニトリル（Ｔｇ：１２５℃）、メタクリロニトリル（Ｔｇ：１２０℃）等のシアン化ビニル単量体；２−メチルスチレン（Ｔｇ：１３６℃）、ｔ−ブチルスチレン（Ｔｇ：１４９℃）、４−ｔｅｒｔ−ブチルスチレン（Ｔｇ：１３１℃）等のスチレン誘導体が挙げられる。これらの単量体は、１種を単独で又は２種以上を併用することができる。
【００７０】
さらに、これらの単量体中でも、単量体単位のモル体積が１５０ｃｍ３／ｍｏｌ以上であるビニル単量体を用いることが好ましい。本発明において、単量体単位のモル体積は、Ｊｏｚｅｆ.Ｂｉｃｅｒａｎｏ（文献：Ｊ.Ｂｉｃｅｒａｎｏ,Ｐｒｅｄｉｃｔｉｏｎ  ｏｆ  Ｐｏｌｙｍｅｒ  Ｐｒｏｐｅｒｔｉｅｓ,３ｒｄ,Ｍａｒｃｅｌ  Ｄｅｋｋｅｒ（２００２））の方法で求めることができる。
【００７１】
単量体単位のモル体積が１５０ｃｍ３／ｍｏｌ以上であるビニル単量体としては、例えば、ジシクロペンテニルメタクリレート（２０５ｃｍ３／ｍｏｌ）、イソボルニルメタクリレート（２０５ｃｍ３／ｍｏｌ）等が挙げられる。
【００７２】
これらの単量体の中でも、ラジカル重合が容易であり且つ乳化重合、微細懸濁重合が容易であることから、脂環式（メタ）アクリレートが好ましい。さらに、これらの単量体の中でも、単独重合体のガラス転移温度が高く、硬化物の線膨張係数低下効果に優れることから、ジシクロペンタニルメタクリレート、イソボルニルメタクリレートが好ましい。
【００７３】
尚、本発明において、「（メタ）アクリレート」とは、「アクリレート」又は「メタクリレート」を示す。
【００７４】
単量体混合物中の、単独重合体のガラス転移温度が１２０℃以上であるビニル単量体の含有量（即ち粉体を構成するビニル重合体中の当該単量体単位の含有量）は、硬化物の線膨張係数低下効果の観点から、５０質量％以上が好ましく、７０質量％以上がより好ましく、８０質量％以上が特に好ましく、８８質量％以上が最も好ましい。また、以下に説明するその他の単量体を使用する場合、単独重合体のガラス転移温度が１２０℃以上であるビニル単量体の含有量は、５０〜９８質量％が好ましい。
【００７５】
＜その他の単量体＞
単量体混合物は、ビニル重合体粉体のガラス転移温度が１２０℃以上となる範囲であれば、必要に応じて、単独重合体のガラス転移温度が１２０℃以上である単量体以外のその他の単量体を含んでもいてもよい。
【００７６】
その他の単量体としては、ラジカル重合可能なビニル単量体であれば特に限定されない。
【００７７】
その他の単量体としては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｔ−ブチル（メタ）アクリレート、ｉ−ブチル（メタ）アクリレート、ｎ−ヘキシル（メタ）アクリレート、ｎ−オクチル（メタ）アクリレート、２−エチルヘキシル（メタ）アクリレート、シクロヘキシル（メタ）アクリレート、ベンジル（メタ）アクリレート、フェニル（メタ）アクリレート、ノニル（メタ）アクリレート、デシル（メタ）アクリレート、ドデシル（メタ）アクリレート、ステアリル（メタ）アクリレート等のアルキル（メタ）アクリレート；スチレン、α−メチルスチレン等の芳香族ビニル単量体；２−ヒドロキシエチル（メタ）アクリレート、２−ヒドロキシプロピル（メタ）アクリレート、４−ヒドロキシブチル（メタ）アクリレート、グリセロールモノ（メタ）アクリレート、グリシジル（メタ）アクリレート等の官能基含有（メタ）アクリレート；（メタ）アクリルアミド；ビニルピリジン、ビニルアルコール、ビニルイミダゾール、ビニルピロリドン、酢酸ビニル、１−ビニルイミダゾール等のビニル単量体；モノメチルイタコネート、モノエチルイタコネート等のイタコン酸エステル；モノメチルフマレート、モノエチルフマレート、モノプロピルフマレート、モノブチルフマレート等のフマル酸エステル；及びモノメチルマレート、モノエチルマレート、モノプロピルマレート、モノブチルマレート等のマレイン酸エステルが挙げられる。これらの単量体は、１種を単独で又は２種以上を併用することができる。
【００７８】
これらの単量体の中では、アルキル（メタ）アクリレートが好ましい。また、ラジカル重合が容易であり、且つ乳化重合、微細懸濁重合が容易であることから、アルキル（メタ）アクリレート、官能基含有（メタ）アクリレートが好ましい。さらに、重合安定性に優れることから、炭素数１〜４のアルキル（メタ）アクリレートが好ましく、ビニル重合体粉体のガラス転移温度の低下が小さいことから、炭素数１〜４のアルキルメタクリレートがより好ましい。
【００７９】
単量体混合物は、必要に応じて、架橋性単量体を含んでもよい。架橋性単量体としては、例えば、エチレングリコールジ（メタ）アクリレート、プロピレングリコールジ（メタ）アクリレート、１,３−ブチレングリコールジ（メタ）アクリレート、１,４−ブチレングリコールジ（メタ）アクリレート、アリル（メタ）アクリレート、トリアリルシアヌレート、トリアリルイソシアヌレート、ジビニルベンゼン、多官能（メタ）アクリル基変性シリコーンが挙げられる。これらの架橋性単量体は、１種を単独で用いてもよく、２種以上を併用してもよい。
【００８０】
尚、塩化ビニルや塩化ビニリデンのようなハロゲン原子を含有する単量体は、金属腐食を引き起こす場合があることから、用いないことが好ましい。
【００８１】
単量体混合物中の、単独重合体のガラス転移温度が１２０℃以上である単量体以外のその他の単量体の含有量（即ち粉体を構成するビニル重合体中のその他の単量体単位の含有量）は、硬化物の線膨張係数低下効果の観点から、５０質量％以下が好ましく、３０質量％以下がより好ましく、２０質量％以下がさらに好ましく、１２質量％以下が最も好ましい。また、重合安定性、粒子径制御の観点から、２質量％以上が好ましく、５質量％以上がより好ましい。
【００８２】
＜その他の成分＞
本単量体を重合する際には、重合開始剤、乳化剤、分散安定剤、連鎖移動剤を用いることができる。
【００８３】
重合開始剤としては、例えば、過硫酸カリウム、過硫酸ナトリウム、過硫酸アンモニウム等の過硫酸塩；アゾビスイソブチロニトリル、２,２’−アゾビス（２−メチルブチロニトリル）、２,２’−アゾビス（２,４−ジメチルバレロニトリル）、２,２’−アゾビス（４−メトキシ−２,４−ジメチルバレロニトリル）、１,１’−アゾビス（シクロヘキサン−１−カルボニトリル）、ジメチル２,２’−アゾビス−（２−メチルプロピオネート）等の油溶性アゾ化合物；４,４’−アゾビス（４−シアノバレリックアシッド）、２,２’−アゾビス｛２−メチル−Ｎ−［１,１−ビス（ヒドロキシメチル）−２−ヒドロキシエチル］プロピオンアミド｝、２,２’−アゾビス｛２−メチル−Ｎ−［２−（２−ヒドロキシエチル）］プロピオンアミド｝、２,２’−アゾビス｛２−メチル−Ｎ−［２−（１−ヒドロキシブチル）］プロピオンアミド｝、２,２’−アゾビス［２−（５−メチル−２−イミダゾリン−２−イル）プロパン］又はその塩、２,２’−アゾビス［２−（２−イミダゾリン−２−イル）プロパン］又はその塩、２,２’−アゾビス［２−（３,４,５,６−テトラヒドロピリミジン−２−イル）プロパン］又はその塩、２,２’−アゾビス｛２−［１−（２−ヒドロキシエチル）−２−イミダゾリン−２−イル］プロパン｝又はその塩、２,２’−アゾビス（２−メチルプロピオンアミジン）又はその塩、２,２’−アゾビス（２−メチルプロピンアミジン）又はその塩、２,２’−アゾビス［Ｎ−（２−カルボキシエチル）−２−メチルプロピオンアミジン］又はその塩等の水溶性アゾ化合物；及び過酸化ベンゾイル、クメンハイドロパーオキサイド、ｔ−ブチルハイドロパーオキサイド、ｔ−ブチルパーオキシ−２−エチルヘキサノエート、ｔ−ブチルパーオキシイソブチレート、ラウロイルパーオキサイド、プロピルベンゼンハイドロパーオキサイド、パーメンタハイドロパーオキサイド、１,１,３,３−テトラメチルブチルパーオキシ−２−エチルヘキサネート等の有機過酸化物が挙げられる。重合開始剤は、１種を単独で又は２種以上を併用することができる。
【００８４】
これらの中では、アルカリ金属イオンを含有しない重合開始剤が好ましく、過硫酸アンモニウム及びアゾ化合物がより好ましい。また、塩化物イオンを含有しないアゾ化合物を過硫酸アンモニウムと併用することが、ビニル重合体粉体中の硫酸イオン（ＳＯ４２−）の含有量を低減できることからさらに好ましい。
【００８５】
また、本発明の目的を逸脱しない範囲で、ナトリウムホルムアルデヒドスルホキシレート、Ｌ−アスコルビン酸、フルクトース、デキストロース、ソルボース、イノシトール等の還元剤と、硫酸第一鉄、エチレンジアミン四酢酸二ナトリウム塩、過酸化物を組み合わせたレドックス系開始剤を用いることができる。
【００８６】
乳化剤としては、例えば、アニオン系乳化剤、カチオン系乳化剤、ノニオン系乳化剤、ベタイン系乳化剤、高分子乳化剤及び反応性乳化剤が挙げられる。
【００８７】
アニオン系乳化剤としては、例えば、アルキルスルホン酸ナトリウム等のアルキルスルホン酸塩；ラウリル硫酸ナトリウム、ラウリル硫酸アンモニウム、ラウリル硫酸トリエタノールアミン等のアルキル硫酸エステル塩；ポリオキシエチレンアルキルリン酸カリウム等のアルキルリン酸エステル塩；アルキルベンゼンスルホン酸ナトリウム、ドデシルベンゼンスルホン酸ナトリウム、アルキルナフタレンスルホン酸ナトリウム等のアルキルベンゼンスルホン酸塩；ジアルキルスルホコハク酸ナトリウム、ジアルキルスルホコハク酸アンモニウム等のジアルキルスルホコハク酸塩が挙げられる。
【００８８】
カチオン系乳化剤としては、例えば、ステアリルアミン酢酸塩、ココナットアミン酢酸塩、テトラデシルアミン酢酸塩、オクタデシルアミン酢酸塩等のアルキルアミン塩；ラウリルトリメチルアンモニウムクロライド、ステアリルトリメチルアンモニウムクロライド、セチルトリメチルアンモニウムクロライド、ジステアリルジメチルアンモニウムクロライド、アルキルベンジルメチルアンモニウムクロライド等の四級アンモニウム塩が挙げられる。
【００８９】
ノニオン系乳化剤としては、例えば、ソルビタンモノラウレート、ソルビタンモノパルミテート、ソルビタンモノステアレート、ソルビタントリステアレート、ソルビタンモノオレエート、ソルビタントリオレエート、ソルビタンモノカプリレート、ソルビタンモノミリステート、ソルビタンモノベヘネート等のソルビタン脂肪酸エステル；ポリオキシエチレンソルビタンモノラウレート、ポリオキシエチレンソルビタンモノパルミテート、ポリオキシエチレンソルビタンモノステアレート、ポリオキシエチレンソルビタントリステアレート、ポリオキシエチレンソルビタンモノオレエート、ポリオキシエチレンソルビタントリイソステアレート等のポリオキシエチレンソルビタン脂肪酸エステル；ポリオキシエチレンソルビトールテトラオレエート等のポリオキシエチレンソルビトール脂肪酸エステル；ポリオキシエチレンラウリルエーテル、ポリオキシエチレンセチルエーテル、ポリオキシエチレンステアリルエーテル、ポリオキシエチレンオレイルエーテル、ポリオキシエチレンミリスチルエーテル等のポリオキシエチレンアルキルエーテル；ポリオキシエチレンモノラウレート、ポリオキシエチレンモノステアレート、ポリオキシエチレンモノオレエート等のポリオキシエチレンアルキルエステル；ポリオキシエチレンアルキレンアルキルエーテル、ポリオキシエチレンジスチレン化フェニルエーテル、ポリオキシエチレントリベンジルフェニルエーテル、ポリオキシエチレンポリオキシプロピレングリコール等のポリオキシアルキレン誘導体が挙げられる。
【００９０】
ベタイン系乳化剤としては、例えば、ラウリルベタイン、ステアリルベタイン等のアルキルベタイン；ラウリルジメチルアミンオキサイド等のアルキルアミンオキサイドが挙げられる。
【００９１】
高分子乳化剤としては、例えば、高分子カルボン酸ナトリウム塩、高分子ポリカルボン酸アンモニウム塩、高分子ポリカルボン酸が挙げられる。
【００９２】
反応性乳化剤としては、例えば、ポリオキシアルキレンアルケニルエーテル硫酸アンモニウム等のポリオキシアルキレンアルケニルエーテルが挙げられる。
【００９３】
これらの乳化剤は、１種を単独で又は２種以上を併用することができる。
【００９４】
これらの中では、アルカリ金属イオンを含有しない乳化剤が好ましく、ジアルキルスルホコハク酸塩及びポリオキシアルキレン誘導体がより好ましい。また、ジアルキルスルホコハク酸塩とポリオキシアルキレン誘導体を併用することが、スルホン酸化合物等の使用量を低減できることからさらに好ましい。
【００９５】
分散安定剤としては、例えば、リン酸カルシウム、炭酸カルシウム、水酸化アルミニウム、澱粉末シリカ等の水難溶性無機塩；ポリビニルアルコール、ポリエチレンオキサイド、セルロース誘導体等のノニオン系高分子化合物；及びポリアクリル酸又はその塩、ポリメタクリル酸又はその塩、メタクリル酸エステルとメタクリル酸又はその塩との共重合体等のアニオン系高分子化合物が挙げられる。これらの中では、電気特性に優れることからノニオン系高分子化合物が好ましい。また、重合安定性との両立の観点から目的に応じて２種以上の分散安定剤を併用することができる。
【００９６】
本発明のビニル重合体を得る重合の際に、必要に応じて連鎖移動剤を用いてもよい。
【００９７】
連鎖移動剤としては、例えば、ｎ−ドデシルメルカプタン、ｔ−ドデシルメルカプタン、ｎ−オクチルメルカプタン、ｔ−オクチルメルカプタン、ｎ−テトラデシルメルカプタン、ｎ−ヘキシルメルカプタン、ｎ−ブチルメルカプタン等のメルカプタン；四塩化炭素、臭化エチレン等のハロゲン化合物；及びα−メチルスチレンダイマーが挙げられる。
【００９８】
これらの連鎖移動剤は、１種を単独で又は２種以上を併用することができる。
【００９９】
＜粉体回収＞
本発明のビニル重合体粉体は、例えば、得られたビニル重合体のエマルションを粉体として回収することにより製造される。
【０１００】
ビニル重合体のエマルションを粉体化する方法としては、公知の粉体化方法を用いることができる。例えば、噴霧乾燥法、凍結乾燥法、凝固法が挙げられる。これらの粉体化方法の中でも、樹脂中でのビニル重合体の分散性に優れることから、噴霧乾燥法が好ましい。
【０１０１】
噴霧乾燥法は、ラテックスを微小液滴状に噴霧し、これに熱風を当てて乾燥するものである。微小液滴を発生させる方法としては、例えば、回転ディスク式、加圧ノズル式、二流体ノズル式、加圧二流体ノズル式が挙げられる。乾燥機容量は、特に制限はなく、実験室で用いるような小規模なスケールから、工業的に用いるような大規模なスケールまで、いずれも用いることができる。乾燥機における乾燥用加熱ガスの供給部である入口部、乾燥用加熱ガス及び乾燥粉末の排出口である出口部の位置も、特に制限はなく、通常用いる噴霧乾燥装置と同様でよい。装置内に導入する熱風の温度（入口温度）、即ちビニル重合体に接触し得る熱風の最高温度は、得られる硬化性樹脂組成物中のビニル重合体粉体の分散性に優れることから、１００〜２００℃であることが好ましく、１２０〜１８０℃であることがより好ましい。
【０１０２】
噴霧乾燥の際のビニル重合体のラテックスは、１種を単独で用いても、複数のラテックスを混合して用いてもよい。また、噴霧乾燥時のブロッキング、嵩比重等の粉体特性を向上させるために、シリカ、タルク、炭酸カルシウム等の無機質充填剤や、ポリアクリレート、ポリビニルアルコール、ポリアクリルアミド等を添加してもよい。
【０１０３】
また、必要に応じて、酸化防止剤や添加剤等を加えて噴霧乾燥してもよい。
【０１０４】
＜粉体解砕性＞
本発明のビニル重合体粉体は、１０μｍ以下の粒子径の粒子の占める割合が３０体積％未満であることが好ましく、ハンドリング性の観点から、２０体積％以下であることが好ましい。ここで、ビニル重合体粉体の粒子径とは、噴霧乾燥法や湿式凝固法等によって得られた凝集体の粒子径を意味する。このとき、ビニル重合体粉体の一次粒子同士は多数集合して凝集体を形成している。
【０１０５】
本発明のビニル重合体粉体は一次粒子同士が強固に結合せず、緩く凝集している状態を有していることが好ましく、周波数４２ｋＨｚ、出力４０ｗの超音波を５分間照射した後に、１０μｍ以下の粒子径の粒子の占める割合が３０体積％以上となることが好ましい。さらに、１０μｍ以下の粒子径の粒子の占める割合は、超音波照射前より超音波照射後が１０体積％以上増加することが好ましい。
【０１０６】
上記の超音波の照射は、得られたビニル重合体粉体をイオン交換水で希釈して行うものであり、例えばレーザー回折／散乱式粒子径分布測定装置（島津製作所社製、「ＳＡＬＤ−７１００」）を用いて、３分間超音波を照射後、粒子径１０μｍ以下の粒子の割合を体積基準で測定する。
【０１０７】
ビニル重合体粉体の試料濃度は、装置に付属の散乱光強度モニターにおいて適正範囲となるよう適宜調整した。
【０１０８】
＜硬化性樹脂＞
本発明のビニル重合体粉体は、例えば、硬化性樹脂に添加して使用することができる。硬化性樹脂としては、熱硬化性樹脂及び活性エネルギー線硬化性樹脂が挙げられる。
【０１０９】
熱硬化性樹脂としては、例えば、エポキシ樹脂、フェノール樹脂、メラミン樹脂、尿素樹脂、オキセタン樹脂、不飽和ポリエステル樹脂、アルキド樹脂、ポリウレタン樹脂、アクリル樹脂及びポリイミド樹脂が挙げられる。これらは、１種を単独で又は２種以上を併用することができる。
【０１１０】
活性エネルギー線硬化性樹脂としては、紫外線や電子線等の照射により硬化する樹脂が挙げられ、例えば、活性エネルギー線硬化性アクリル樹脂、活性エネルギー線硬化性エポキシ樹脂及び活性エネルギー線硬化性オキセタン樹脂が挙げられる。
【０１１１】
また、本発明においては、硬化性樹脂として、目的に応じて熱硬化と活性エネルギー線硬化のハイブリッド硬化（デュアルキュア）タイプのものを使用することができる。
【０１１２】
これらの中で硬化性樹脂としては、絶縁性が高く電気特性に優れ電子材料分野に好適であることから、エポキシ樹脂、フェノール樹脂、ポリイミド樹脂及びオキセタン樹脂が好ましい。
【０１１３】
エポキシ樹脂としては、例えば、ＪＥＲ８２７、ＪＥＲ８２８、ＪＥＲ８３４（三菱化学（株）製）、ＲＥ−３１０Ｓ（日本化薬（株）製）等のビスフェノールＡ型エポキシ樹脂；ＪＥＲ８０６Ｌ（三菱化学（株）製）、ＲＥ３０３Ｓ−Ｌ（日本化薬（株）製）等のビスフェノールＦ型エポキシ樹脂；ＨＰ−４０３２、ＨＰ−４０３２Ｄ（大日本インキ化学（株）製）等のナフタレン型エポキシ樹脂；ＮＣ−３０００（日本化薬（株）製）、ＹＸ４０００（三菱化学（株）製）等のビフェニル型エポキシ樹脂；ＹＤＣ−１３１２、ＹＳＬＶ−８０ＸＹ、ＹＳＬＶ−１２０ＴＥ（東都化成（株）製）等の結晶性エポキシ樹脂；ＹＸ８０００（三菱化学（株）製）等の水添ビスフェノールＡ型エポキシ樹脂、ＣＥＬ２０２１Ｐ（ダイセル化学工業（株）製）等の脂環式エポキシ樹脂；ＥＰＰＮ−５０１Ｈ、ＥＰＰＮ−５０１ＨＹ、ＥＰＰＮ−５０２Ｈ（日本化薬（株）製）等の耐熱性エポキシ樹脂が挙げられる。
【０１１４】
その他にも、ビスフェノールＡＤ型エポキシ樹脂、ビスフェノールＥ型エポキシ樹脂、ジシクロペンタジエン型エポキシ樹脂、フェノールノボラック型エポキシ樹脂、クレゾールノボラック型エポキシ樹脂、臭素化エポキシ樹脂及びグリシジルアミン型エポキシ樹脂が挙げられる。
【０１１５】
また、エポキシ樹脂としては、上記エポキシ樹脂のプレポリマーや、ポリエーテル変性エポキシ樹脂、シリコーン変性エポキシ樹脂のような前記エポキシ樹脂と他の重合体との共重合体及びエポキシ樹脂の一部がエポキシ基を有する反応性希釈剤で置換されたものも挙げられる。
【０１１６】
反応性希釈剤としては、例えば、レゾルシングリシジルエーテル、ｔ−ブチルフェニルグリシジルエーテル、２−エチルヘキシルグリシジルエーテル、アリルグリシジルエーテル、フェニルグリシジルエーテル、３−グリシドキシプロピルトリメトキシシラン、３−グリシドキシプロピルメチルジメトキシシラン、１−（３−グリシドキシプロピル）−１,１,３,３,３−ペンタメチルシロキサン、Ｎ−グリシジル−Ｎ,Ｎ−ビス［３−（トリメトキシシリル）プロピル］アミン等のモノグリシジル化合物；ネオペンチルグリコールジグリシジルエーテル、１,６−ヘキサンジオールジグリシジルエーテル、プロピレングリコールジグリシジルエーテル等のジグリシジル化合物；及び２−（３,４）−エポキシシクロヘキシル）エチルトリメトキシシラン等のモノ脂環式エポキシ化合物が挙げられる。
【０１１７】
これらのエポキシ樹脂は、１種を単独で又は２種以上を併用することができる。
【０１１８】
本発明においては、エポキシ樹脂としては、エポキシ樹脂組成物にゲル化性を付与する点で、常温で液体のエポキシ樹脂か、又は常温で固体であるが加熱時に硬化が充分に進行する前に液体化するエポキシ樹脂を主成分とするものが好ましい。
【０１１９】
また、本発明のエポキシ樹脂組成物を液状封止材として使用する場合は、好適なエポキシ樹脂としては、例えば、ビスフェノールＡ型エポキシ樹脂、水添ビスフェノールＡ型エポキシ樹脂、ビスフェノールＦ型エポキシ樹脂、ビスフェノールＳ型エポキシ樹脂、３,３’,５,５’−テトラメチル−４,４’−ジヒドロキシジフェニルメタンジグリシジルエーテル型エポキシ樹脂、３,３’,５,５’−テトラメチル−４,４’−ジヒドロキシビフェニルジグリシジルエーテル型エポキシ樹脂、４,４’−ジヒドロキシビフェニルジグリシジルエーテル型エポキシ樹脂、１,６−ジヒドロキシナフタレン型エポキシ樹脂、フェノールノボラック型エポキシ樹脂、クレゾールノボラック型エポキシ樹脂、臭素化ビスフェノールＡ型エポキシ樹脂、臭素化クレゾールノボラック型エポキシ樹脂及びビスフェノールＤ型エポキシ樹脂が挙げられる。
【０１２０】
＜硬化性樹脂組成物＞
本発明の硬化性樹脂組成物は、前述のビニル重合体粉体及び硬化性樹脂を含有するものである。
【０１２１】
硬化性樹脂組成物中のビニル重合体粉体の配合量としては１質量％以上が好ましく、３質量％以上がより好ましく、５質量％以上が特に好ましく、１０質量％以上が最も好ましい。ビニル重合体粉体の配合量が１質量％以上で充分なゲル状態を実現することができ、用途・加工方法による染み出しやパターン乱れ等が生じる可能性を抑制することができる。また、ビニル重合体粉体の配合量としては５０質量％以下が好ましく、３０質量％以下がより好ましい。ビニル重合体粉体の配合量が５０質量％以下で硬化性樹脂組成物のペースト粘度が上昇するのを抑制し、用途によって加工性・作業性が低下する可能性を抑制することができる。
【０１２２】
また、所望のゲル化性を発現させるために、ゲル化温度の異なる複数のビニル重合体粉体を併用してもよい。
【０１２３】
本発明の硬化性樹脂組成物には、本発明の効果を損なわない範囲内で、各種添加剤を配合することができる。
【０１２４】
添加剤として、例えば、銀粉、金粉、ニッケル粉、銅粉等の導電性フィラー；窒化アルミニウム、炭酸カルシウム、シリカ、アルミナ等の絶縁フィラー；チキソ付与剤、流動性向上剤、難燃剤、耐熱安定剤、酸化防止剤、紫外線吸収剤、イオン吸着体、カップリング剤、離型剤及び応力緩和剤が挙げられる。
【０１２５】
難燃剤は、本発明の目的を逸脱しない範囲であれば、リン系、ハロゲン系、無機系難燃剤等、公知のものを用いればよい。
【０１２６】
耐熱安定剤としては、例えば、フェノール系酸化防止剤、イオウ系酸化防止剤、リン系酸化防止剤が挙げられる。酸化防止剤は、それぞれ単独で使用できるが、フェノール系／イオウ系、又はフェノール系／リン系のように２種以上を併用することが好ましい。
【０１２７】
本発明の硬化性樹脂組成物を調製する際には、公知の混練装置を用いることができる。硬化性樹脂組成物を得るための混練装置としては、例えば、らいかい機、アトライタ、プラネタリミキサ、ディゾルバー、三本ロール、ボールミル及びビーズミルが挙げられる。これらは１種を単独で又は２種以上を併用することができる。
【０１２８】
本発明の硬化性樹脂組成物に添加剤等を配合する場合、配合する順番は特に問わないが、本発明の効果を充分に発揮するために、ビニル重合体粉体はできるだけ最後に混練することが好ましい。また、混練による剪断発熱等で系内の温度が上がるような場合には、混練中に温度を上げない工夫をすることが好ましい。
【０１２９】
本発明の硬化性樹脂組成物は、一次実装用アンダーフィル材、二次実装用アンダーフィル材、ワイヤーボンドにおけるグラブトップ材等の液状封止材；基板上の各種チップ類を一括で封止する封止用シート；プレディスペンス型のアンダーフィル材；ウエハーレベルで一括封止する封止シート；３層銅張積層板用の接着層；ダイボンドフィルム、ダイアタッチフィルム、層間絶縁フィルム、カバーレイフィルム等の接着層；ダイボンドペースト、層間絶縁ペースト、導電ペースト、異方導電ペースト等の接着性ペースト；発光ダイオードの封止材；光学接着剤；液晶、有機ＥＬ等の各種フラットパネルディスプレイのシーリング材等の各種用途に使用することができる。
【０１３０】
＜硬化物＞
本発明においては、硬化性樹脂組成物中の硬化性樹脂としてエポキシ樹脂を使用する場合、例えば、酸無水物、アミン化合物、フェノール化合物等の硬化剤を使用して硬化させることができる。硬化剤を使用することによりエポキシ樹脂の硬化性及び硬化物特性を調整することができ、特に、硬化剤として酸無水物を使用する場合、本硬化物の耐熱性や耐薬品性を向上させることができ、好ましい。
【０１３１】
酸無水物としては、例えば、無水フタル酸、メチルテトラヒドロ無水フタル酸、メチルヘキサヒドロ無水フタル酸、ヘキサヒドロ無水フタル酸、テトラヒドロ無水フタル酸、トリアルキルテトラヒドロ無水フタル酸、無水メチルハイミック酸、メチルシクロヘキセンテトラカルボン酸無水物、無水トリメリット酸、無水ピロメリット酸、ベンゾフェノンテトラカルボン酸無水物、エチレングリコールビストリメリテート、グリセロールトリストリメリテート、ドデセニル無水コハク酸、ポリアゼライン酸無水物及びポリ（エチルオクタデカン二酸）無水物が挙げられる。これらの中で、耐候性、耐光性、耐熱性等が求められる用途ではメチルヘキサヒドロ無水フタル酸及びヘキサヒドロ無水フタル酸が好ましい。
【０１３２】
アミン化合物としては、例えば、エチレンジアミン、ジエチレントリアミン、トリエチレンテトラミン、テトラエチレンペンタミン、ヘキサメチレンジアミン、トリメチルヘキサメチレンジアミン、ｍ−キシレンジアミン、２−メチルペンタメチレンジアミン、ジエチルアミノプロピルアミン等の脂肪族ポリアミン；イソホロジアミン、１,３−ビスアミノメチルシクロヘキサン、メチレンビスシクロヘキサナミン、ノルボルネンジアミン、１,２−ジアミノシクロヘキサン、ビス（４−アミノ−３−メチルジシクロヘキシル）メタン、ジアミノジシクロヘキシルメタン、２,５（２,６）−ビス（アミノメチル）ビシクロ［２,２,１］ヘプタン等の脂環族ポリアミン；ジアミノジエチルジフェニルメタン、ジアミノフェニルメタン、ジアミノジフェニルスルホン、ジアミノジフェニルメタン、ｍ−フェニレンジアミン、ジアミノジエチルトルエン等の芳香族ポリアミンが挙げられる。
【０１３３】
耐候性、耐光性、耐熱性等が求められる用途では２,５（２,６）−ビス（アミノメチル）ビシクロ［２,２,１］ヘプタン及びイソホロンジアミンが好ましい。これらは、１種を単独で又は２種以上を併用することができる。
【０１３４】
フェノール化合物としては、例えば、フェノールノボラック樹脂、クレゾールノボラック樹脂、ビスフェノールＡ、ビスフェノールＦ、ビスフェノールＡＤ及びこれらビスフェノール類のジアリル化物の誘導体が挙げられる。これらの中で、機械強度及び硬化性に優れることからビスフェノールＡが好ましい。これらは、１種を単独で又は２種以上を併用することができる。
【０１３５】
硬化剤の使用量としては、硬化物の耐熱性及び硬化性に優れることからエポキシ樹脂１００質量部に対して２０〜１２０質量部が好ましく、６０〜１１０質量部がより好ましい。硬化剤の使用量としては、当量比としては、エポキシ基１当量あたり、酸無水物の場合には、酸無水物基が好ましくは０.７〜１.３当量、より好ましくは０.８〜１.１当量程度であり、アミン系化合物の場合には、活性水素が好ましくは０.３〜１.４当量、より好ましくは０.４〜１.２当量程度、フェノール化合物の場合には、活性水素が好ましくは０.３〜０.７当量、より好ましくは０.４〜０.６当量程度である。
【０１３６】
本発明においては、エポキシ樹脂を硬化させる際に、必要に応じて硬化促進剤、潜在性硬化剤等を使用することができる。
【０１３７】
硬化促進剤としては、エポキシ樹脂の熱硬化触媒として用いられている公知のものを使用することができ、例えば、２−メチルイミダゾール、２−エチル−４−メチルイミダゾール等のイミダゾール化合物；イミダゾール化合物とエポキシ樹脂のアダクト；トリフェニルホスフィン等の有機リン化合物；テトラフェニルホスフィンテトラフェニルボレート等のボレート類；及びジアザビシクロウンデセン（ＤＢＵ）が挙げられる。これらは、１種を単独で又は２種以上を併用することができる。
【０１３８】
硬化促進剤が使用される場合、硬化促進剤は、通常、エポキシ樹脂１００質量部に対して０.１〜８質量部、好ましくは０.５〜６質量部が添加される。
【０１３９】
潜在性硬化剤としては、例えば、ジシアンジアミド、カルボヒドラジド、シュウ酸ジヒドラジド、マロン酸ジヒドラジド、コハク酸ジヒドラジド、イミノジ酢酸ジヒドラジド、アジピン酸ジヒドラジド、ピメリン酸ジヒドラジド、スベリン酸ジヒドラジド、アゼライン酸ジヒドラジド、セバシン酸ジヒドラジド、ドデカンジヒドラジド、ヘキサデカンジヒドラジド、マレイン酸ジヒドラジド、フマル酸ジヒドラジド、ジグリコール酸ジヒドラジド、酒石酸ジヒドラジド、リンゴ酸ジヒドラジド、イソフタル酸ジヒドラジド、テレフタル酸ジヒドラジド、２,６−ナフトエ酸ジヒドラジド、４,４’−ビスベンゼンジヒドラジド、１,４−ナフトエ酸ジヒドラジド、アミキュアＶＤＨ及びアミキュアＵＤＨ（いずれも商品名、味の素（株）製）、クエン酸トリヒドラジド等の有機酸ヒドラジド及び各種のアミンアダクト系化合物が挙げられる。これらは、１種を単独で又は２種以上を併用することができる。
【０１４０】
本発明においては、硬化性樹脂組成物中の硬化性樹脂としてオキセタン樹脂を使用する場合、例えば、酸無水物等の硬化剤、又は、熱によりオキセタン環の開環及び重合を開始させることができる硬化触媒を配合して硬化させることができる。オキセタン樹脂としては、例えば、ＥＨＯ、ＯＸＢＰ、ＯＸＭＡ、ＯＸＴＰ（宇部興産（株）製）が挙げられる。
【０１４１】
硬化剤又は硬化触媒の使用量は、エポキシ樹脂の場合と同様である。また、オキセタン樹脂にエポキシ樹脂を併用してもよい。
【０１４２】
本発明の硬化物は硬化性樹脂組成物を硬化して得られるものである。
【０１４３】
硬化性樹脂として熱硬化性樹脂を使用する場合、硬化条件としては、例えば、８０〜１８０℃で１０分〜５時間程度である。
【０１４４】
また、硬化性樹脂として活性エネルギー線硬化性樹脂を使用する場合、使用する活性エネルギー線としては、例えば、電子線、紫外線、ガンマ線及び赤外線が挙げられる。また、活性エネルギー線の硬化条件としては、紫外線で硬化させる場合、高圧水銀灯、エキシマランプ、メタルハライドランプ等を備えた公知の紫外線照射装置を使用することができる。
【０１４５】
紫外線照射量としては５０〜１,０００ｍＪ／ｃｍ２程度である。電子線で硬化させる場合、公知の電子線照射装置を使用することができ、電子線照射量としては１０〜１００ｋＧｙ程度である。
【実施例】
【０１４６】
以下、実施例により本発明を具体的に説明するが、本発明はこれらの実施例に限定されるものではない。以下において、「部」は「質量部」を示す。【０１４７】
本実施例における各評価項目は、以下の方法により実施した。【０１４８】
（１）エマルション粒子径及び単分散性
ビニル重合体エマルションをイオン交換水で希釈し、レーザー回折／散乱式粒子径分布測定装置（島津製作所社製、「ＳＡＬＤ−７１００」）を用い、エマルション粒子径として体積平均一次粒子径（Ｄｖ）及び個数平均一次粒子径（Ｄｎ）を測定した。【０１４９】
屈折率は仕込みモノマー組成から算出される屈折率を用いた。【０１５０】
いずれも平均径としてはメジアン径を用いた。また、Ｄｖ及びＤｎの値より単分散性（Ｄｖ／Ｄｎ）を求めた。【０１５１】
ビニル重合体エマルションの試料濃度は、装置に付属の散乱光強度モニターにおいて適正範囲となるよう適宜調整した。【０１５２】
（２）アセトン可溶分
ビニル重合体粉体１ｇをアセトン５０ｇに溶解させ、７０℃で６時間還流及び抽出した後、遠心分離装置（（株）日立製作所製、「ＣＲＧ  ＳＥＲＩＥＳ」）を用いて、４℃にて１４,０００ｒｐｍで３０分間遠心分離した。分離したアセトン可溶分をデカンテーションで取り除き、アセトン不溶分を真空乾燥機にて５０℃で２４時間乾燥させて質量を測定した。アセトン可溶分（質量％）は以下の式にて算出した。
（アセトン可溶分）＝（１−アセトン不溶分の質量）×１００【０１５３】
（３）分子量
ゲルパーミエーションクロマトグラフィを用いて、下記の条件でビニル重合体の質量平均分子量（Ｍｗ）を測定した。また、併せて数平均分子量（Ｍｎ）も測定した。
装置  ：東ソー（株）製ＨＬＣ８２２０
カラム：東ソー（株）製ＴＳＫｇｅｌ  ＳｕｐｅｒＨＺＭ−Ｍ（内径４.６ｍｍ×長さ１５ｃｍ）、本数；４本、排除限界；４×１０６
温度  ：４０℃
キャリアー液：テトラヒドロフラン
流量  ：０.３５ｍｌ／分
サンプル濃度  ：０.１質量％
サンプル注入量：１０μｌ
標準  ：ポリスチレン。【０１５４】
（４）アルカリ金属イオンの含有量
ビニル重合体粉体２０ｇをガラス製耐圧容器に量り取り、これにメスシリンダーを用いてイオン交換水２００ｍｌを加え、蓋をして強く振り混ぜて均一に分散させ、ビニル重合体粉体の分散液を得た。この後、得られた分散液を９５℃のギヤーオーブン内に２０時間静置してビニル重合体粉体中のイオン分の抽出を行なった。【０１５５】
次いで、ガラス容器をオーブンから取り出して冷却した後、分散液を０.２μｍセルロース混合エステル製メンブレンフィルター（アドバンテック東洋（株）製、型番：Ａ０２０Ａ０２５Ａ）で濾過し、濾液１００ｍｌを用いてビニル重合体粉体中のアルカリ金属イオンを下記の条件で測定した。尚、アルカリ金属イオンの含有量はＮａイオン及びＫイオンの合計量を測定した。
ＩＣＰ発光分析装置：Ｔｈｅｒｍｏ社製、ＩＲＩＳ「Ｉｎｔｒｅｐｉｄ  ＩＩ  ＸＳＰ」
定量法：濃度既知試料（０ｐｐｍ、０.１ｐｐｍ、１ｐｐｍ及び１０ｐｐｍの４点）による絶対検量線法
測定波長：Ｎａ；５８９.５ｎｍ及びＫ；７６６.４ｎｍ。【０１５６】
（５）ガラス転移温度（Ｔｇ）
ＪＩＳ−Ｋ７１２１に準じて、ＰＥＲＫＩＮ−ＥＬＭＥＲ社製、「Ｄｉａｍｏｎｄ−ＤＳＣ」を用いて、ビニル重合体のガラス転移温度（Ｔｇ）を測定した。２ｎｄ−ｒｕｎ（昇温）において中間点ガラス転移温度の数値をＴｇとして用いた。
試料量：１０ｍｇ
昇温速度：５℃／分
温度範囲：０〜２００℃  （昇温、冷却、昇温）
環境条件：窒素気流下。【０１５７】
（６）酸価
ビニル重合体粉体１ｇを、溶剤１００ｍｌ（アセトン／エタノール＝５０／５０体積％）に溶解させた。これを０.２規定の水酸化カリウム（ＫＯＨ）−エタノール溶液で滴定し、ビニル重合体粉体１ｇを中和するのに必要なＫＯＨのｍｇ数（酸価）を下記式(1)より算出した。【０１５８】
酸価(ｍｇＫＯＨ／ｇ)＝Ａ×０.２×ｆ×５６.１／ビニル重合体粉体質量(ｇ)・・・(1)
ただし、Ａを滴定量（ｍｌ）、ｆを水酸化カリウム溶液の力価とする。【０１５９】
（７）粉体解砕性
ビニル重合体粉体をイオン交換水で希釈し、レーザー回折／散乱式粒子径分布測定装置（島津製作所社製、「ＳＡＬＤ−７１００」）を用いて、超音波照射（周波数４２ｋＨｚ、出力４０Ｗ、３分間照射）前後の１０μｍ以下の粒子の割合を体積基準で測定した。【０１６０】
（８）分散性
エポキシ樹脂組成物中のビニル重合体粉体の分散状態を、粒ゲージを用いてＪＩＳ  Ｋ−５６００に準拠して測定し、下記の基準で分散性を評価した。
◎：２μｍ以下
○：２μｍを超え、１０μｍ以下
エポキシ樹脂組成物中でのビニル重合体粉体の分散状態が１０μｍ以下であれば、ファインピッチ化や薄膜化への対応が可能である。【０１６１】
（９）ゲル化温度
エポキシ樹脂組成物を動的粘弾性測定装置（ユービーエム（株）製、「Ｒｈｅｏｓｏｌ
Ｇ−３０００」、パラレルプレート直径４０ｍｍ、ギャップ０.４ｍｍ、周波数１Ｈｚ、捻り角度１度）を用い、開始温度４０℃、終了温度２００℃及び昇温速度４℃／分の条件で粘弾性の温度依存性を測定した。【０１６２】
また、測定開始時に１０以上である、貯蔵弾性率Ｇ’と損失弾性率Ｇ”との比（Ｇ”／Ｇ’＝ｔａｎδ）がある温度にて、１０を下回るようになった場合にゲル化が進行したと判断し、ｔａｎδ＝１０となる温度をもってゲル化温度とした。【０１６３】
（１０）ゲル化性能
上記のエポキシ樹脂組成物のゲル化温度の測定において、ゲル化温度−２０℃での貯蔵弾性率Ｇ’をＧ’Ａ、ゲル化温度＋２０℃での貯蔵弾性率Ｇ’をＧ’Ｂ（到達弾性率）とし、その比率（Ｇ’Ｂ／Ｇ’Ａ）を求めて、下記の基準でゲル化性能を評価した。
○：Ｇ’Ｂ／Ｇ’Ａが１００以上
△：Ｇ’Ｂ／Ｇ’Ａが１００未満。【０１６４】
Ｇ’Ｂ／Ｇ’Ａが１００以上であれば、高温においても硬化性樹脂の流動が抑制される。【０１６５】
（１１）線膨張係数
エポキシ樹脂組成物の硬化物の試験片（長さ７ｍｍ、幅７ｍｍ及び厚さ３ｍｍ）を１８０℃で６時間アニールした後、温度２３℃及び湿度５０％下にて２４時間以上調湿した後、ＴＭＡ／ＳＳ６１００（セイコーインスツル（株）製）を用いて、昇温速度２℃／分、荷重１０ｍＮの条件で測定した線膨張曲線の屈曲点から、ガラス転移温度を求めた。【０１６６】
また、ガラス転移温度以下での線膨張曲線の傾きと、ガラス転移温度以上での線膨張曲線の傾きから、それぞれ平均線膨張係数（以下、前者をα１、後者をα２という。）を求めた。【０１６７】
（１２）比誘電率
エポキシ樹脂組成物の硬化物の試験片（長さ３０ｍｍ、幅３０ｍｍ及び厚さ３ｍｍ）を１８０℃で６時間アニールした後、温度２３℃及び湿度５０％下にて２４時間以上調湿した後、誘電率測定装置（アジレント・テクノロジー（株）製、「４２９１Ｂ  ＲＦインピーダンス／マテリアル・アナライザ」）、誘電率測定用電極（アジレント・テクノロジー（株）製、「１６４５３Ａ」）、マイクロメータ（（株）ミツトヨ製）を用いて、周波数１ＧＨｚにおける比誘電率の値を測定し、以下の指標で評価した。
○：２.９以下
△：２.９を超え、３.０以下
×：３.０を超える
比誘電率が３.０以下であれば、絶縁性に優れ、電子材料分野に好適である。【０１６８】
（１３）誘電正接
エポキシ樹脂組成物の硬化物の試験片（長さ３０ｍｍ、幅３０ｍｍ及び厚さ３ｍｍ）を１８０℃で６時間アニールした後、温度２３℃及び湿度５０％下にて２４時間以上調湿した後、誘電率測定装置誘電率測定装置（アジレント・テクノロジー（株）製、「４２９１Ｂ  ＲＦインピーダンス／マテリアル・アナライザ」）、誘電率測定用電極（アジレント・テクノロジー（株）製、「１６４５３Ａ」）、マイクロメータ（（株）ミツトヨ製）を用いて、周波数１ＧＨｚにおける誘電正接の値を測定し、以下の指標で評価した。
○：０.０１０以下
×：０.０１０を超える
［ビニル重合体（１）〜（７）の調製］
下記の実施例１〜５、比較例１、２に従い、ビニル重合体粉体（１）〜（７）を製造した。実施例１〜５、比較例１、２では下記の原料を使用した。【０１６９】
メチルメタクリレート：三菱レイヨン（株）製、商品名「アクリエステルＭ」
ｎ−ブチルメタクリレート：三菱レイヨン（株）製、商品名「アクリエステルＢ」
ジシクロペンタニルメタクリレート：日立化成工業（株）製、商品名「ＦＡ−５１３Ｍ」
イソボルニルメタクリレート：三菱レイヨン（株）製、商品名「アクリエステルＩＢＸ」
メタクリル酸：三菱レイヨン（株）製、商品名「アクリエステルＭＡＡ」
ジ−２−エチルヘキシルスルホコハク酸アンモニウム：東邦化学工業（株）製、商品名「リカコールＭ−３００」
１,１,３,３−テトラメチルブチルパーオキシ−２−エチルヘキサノエート：日本油脂（株）製、商品名「パーオクタＯ」【０１７０】
＜実施例１＞
ビニル重合体粉体（１）の製造
マックスブレンド攪拌機、還流冷却管、温度制御装置、滴下ポンプ及び窒素導入管を備えたセパラブルフラスコにイオン交換水７８.００部、メチルメタクリレート２.８０部、及びｎ−ブチルメタクリレート２.２０部を投入し、１２０ｒｐｍで攪拌しながら窒素ガスのバブリングを３０分間行なった。【０１７１】
その後、窒素雰囲気下で８０℃に昇温し、予め調製した過硫酸アンモニウム０.０４部及びイオン交換水２.００部の水溶液を一括投入して６０分間保持し、シード粒子を形成させた。【０１７２】
上記のシード粒子が形成されたフラスコ内に、ジシクロペンタニルメタクリレート６５.３０部、及びメチルメタクリレート２９.７０部、ジ−２−エチルヘキシルスルホコハク酸アンモニウム０.３０部及びイオン交換水５０.００部をホモジェナイザー（ＩＫＡ社製、「ウルトラタラックスＴ−２５」、２５０００ｒｐｍ）で乳化処理して得られた混合物を３００分かけて滴下して、その後１時間保持し、重合を終了した。得られたビニル重合体エマルションのエマルション粒子径の評価結果を表１に示す。【０１７３】
得られたビニル重合体エマルションを、大川原化工機（株）製、Ｌ−８型スプレードライヤーを用い、下記条件で噴霧乾燥処理してビニル重合体粉体（１）を得た。得られたビニル重合体粉体のアセトン可溶分、分子量（Ｍｗ、Ｍｎ）、アルカリ金属イオンの含有量、ガラス転移温度（Ｔｇ）、酸価及び粉体解砕性の評価結果を表１に示す。
［噴霧乾燥処理条件］
噴霧方式：回転ディスク式
ディスク回転数：２５,０００ｒｐｍ
熱風温度
入口温度：１４５℃
出口温度：６５℃
＜実施例２〜４、比較例１及び２＞
ビニル重合体粉体（２）、（３）、（４）、（６）及び（７）の製造
表１に示す原料組成とする以外は、実施例１と同様にしてビニル重合体粉体（２）、（３）、（４）、（６）及び（７）を得た。得られた重合体エマルションのエマルション粒子径の評価結果を表１に示す。得られたビニル重合体粉体のアセトン可溶分、分子量（Ｍｗ、Ｍｎ）、アルカリ金属イオンの含有量、ガラス転移温度（Ｔｇ）、酸価及び粉体解砕性の評価結果を表１に示す。【０１７４】
＜実施例５＞
ビニル重合体粉体（５）の製造
マックスブレンド攪拌機、還流冷却管、温度制御装置、滴下ポンプ及び窒素導入管を備えたセパラブルフラスコにイオン交換水１４０.００部を投入し、１２０ｒｐｍで攪拌しながら窒素ガスのバブリングを３０分間行なった後、窒素雰囲気下で８０℃に昇温した。【０１７５】
次いで、ジシクロペンタニルメタクリレート１００.００部、ジ−２−エチルヘキシルスルホコハク酸アンモニウム０.３０部、「パーオクタＯ」０.２０部、イオン交換水５０.００部を、ホモジェナイザー（ＩＫＡ社製「ウルトラタラックスＴ−２５」、２５０００ｒｐｍ）で乳化処理して得られた混合物を、反応容器に一括投入して３００分間保持し、ビニル重合体エマルションを得た。得られたビニル重合体エマルションの粒子径の評価結果を表１に示す。【０１７６】
得られたビニル重合体エマルションは、実施例１と同様に噴霧乾燥処理して、ビニル重合体粉体（５）を得た。得られたビニル重合体粉体のアセトン可溶分、分子量（Ｍｗ、Ｍｎ）、アルカリ金属イオンの含有量、ガラス転移温度（Ｔｇ）、酸価及び粉体解砕性の評価結果を表１に示す。【０１７７】
【表１】
0005979006.tif 000002
【０１７８】
表中の略号は以下の化合物を示す。
・「ＭＭＡ」：メチルメタクリレート（単独重合体のＴｇ：１０５℃）
・「ｎ−ＢＭＡ」：ｎ−ブチルメタクリレート（単独重合体のＴｇ：２０℃）
・「ＦＡ−５１３Ｍ」：ジシクロペンタニルメタクリレート（単独重合体のＴｇ：１７５℃）
・「ＩＢＸＭＡ」：イソボルニルメタクリレート（単独重合体のＴｇ：１５０℃）
・「ＭＡＡ」：メタクリル酸（単独重合体のＴｇ：２２８℃）。【０１７９】
＜実施例６＞
ビスフェノールＡ型エポキシ樹脂（三菱化学（株）製、「ＪＥＲ８２８」）を１００部、及びビニル重合体粉体（１）２０部を計量し、遊星運動式真空ミキサー（シンキー社製、商品名「泡取り練太郎ＡＲＶ−３１０ＬＥＤ」）を使用して、大気圧下で回転数１２００ｒｐｍの条件で３分間混練を行い、混練物を得た。得られた混練物を、３本ロールミル（ＥＸＡＫＴ社製、「Ｍ−８０Ｅ」）を使用し、ロール回転数２００ｒｐｍ、ロール間隔２０μｍ・１０μｍで１パス、１０μｍ・５μｍで１パス、５μｍ・５μｍで１パス処理した。【０１８０】
その後、再び遊星運動式真空ミキサー（シンキー社製、商品名「泡取り練太郎ＡＲＶ−３１０ＬＥＤ」）を使用して、３ＫＰａの減圧下で回転数１２００ｒｐｍの条件で２分間混練・脱泡を行い、エポキシ樹脂組成物を得た。得られたエポキシ樹脂組成物について分散性、ゲル化温度、ゲル化性能の評価を実施した。評価結果を表２に示す。【０１８１】
＜実施例７〜１０、比較例４及び５＞
ビニル重合体粉体（１）の代わりに、表２に示すビニル重合体粉体（２）〜（７）を用いた以外は、実施例６と同様にしてエポキシ樹脂組成物を得た。得られたエポキシ樹脂組成物の分散性、ゲル化温度、ゲル化性能の評価を実施した。評価結果を表２に示す。【０１８２】
＜比較例３＞
ビニル重合体粉体を用いなかった以外は、実施例６と同様にしてエポキシ樹脂組成物を得た。得られたエポキシ樹脂組成物のゲル化温度、ゲル化性能の評価を実施した。評価結果を表２に示す。【０１８３】
【表２】
0005979006.tif 000003
【０１８４】
＜実施例１１＞
ビスフェノールＡ型エポキシ樹脂（三菱化学（株）製、「ＪＥＲ８２８」）  を１００部、及びビニル重合体粉体（１）２０部を計量し、遊星運動式真空ミキサー（シンキー社製、商品名「泡取り練太郎ＡＲＶ−３１０ＬＥＤ」）を使用して、大気圧下で回転数１２００ｒｐｍの条件で３分間混練を行い、混練物を得た。得られた混練物を３本ロールミル（ＥＸＡＫＴ社製、「Ｍ−８０Ｅ」）を使用し、ロール回転数２００ｒｐｍ、ロール間隔２０μｍ・１０μｍで１パス、１０μｍ・５μｍで１パス、５μｍ・５μｍで１パス処理した。【０１８５】
その後、エポキシ樹脂用硬化剤として、４−メチルヘキサヒドロ無水フタル酸（新日本理化工業社製、「リカシッドＭＨ−７００」）を８５部、硬化促進剤として、２−エチル−４−メチルイミダゾール（四国化成工業（株）製）を１部加え、再び遊星運動式真空ミキサー（シンキー社製、商品名「泡取り練太郎ＡＲＶ−３１０ＬＥＤ」）を使用して、３ＫＰａの減圧下で回転数１２００ｒｐｍの条件で２分間混練・脱泡を行い、エポキシ樹脂組成物を得た。【０１８６】
長さ３００ｍｍ×幅３００ｍｍ×厚さ５ｍｍの強化ガラス板２枚の、それぞれの強化ガラス板の片面にＰＥＴフィルム（東洋紡（株）製、商品名：ＴＮ２００）を貼り、ＰＥＴフィルム面が向き合うように並べ、強化ガラス板の間に厚み３ｍｍのテフロン（登録商標）製のスペーサーを挟んで型を作製した。この型の中に上記のエポキシ樹脂組成物を流し込み、クランプで固定し１００℃で３時間予備硬化を行なった後、１２０℃で４時間硬化を行い、型から取り出して厚さ３ｍｍの硬化物を作製した。【０１８７】
得られた硬化物から試験片を切り出し、ガラス転移温度、線膨張係数、比誘電率、誘電正接の評価を実施した。評価結果を表３に示す。【０１８８】
＜実施例１２〜１５、比較例７及び８＞
ビニル重合体粉体（１）の代わりに、表３に示すビニル重合体粉体（２）〜（７）を用いた以外は、実施例１１と同様にしてエポキシ樹脂硬化物を得た。得られたエポキシ樹脂硬化物のガラス転移温度、線膨張係数、誘電率、誘電正接の評価を実施した。評価結果を表３に示す。【０１８９】
＜比較例６＞
ビニル重合体粉体を用いなかった以外は、実施例１１と同様にしてエポキシ樹脂硬化物を得た。得られたエポキシ樹脂硬化物のガラス転移温度、線膨張係数、誘電率、誘電正接の評価を実施した。評価結果を表３に示す。【０１９０】
【表３】
0005979006.tif 000004
【０１９１】
＜実施例１６＞
ビスフェノールＡ型エポキシ樹脂の代わりに、水添ビスフェノールＡ型エポキシ樹脂（三菱化学（株）製、「ＹＸ−８０００」）を１００部、エポキシ樹脂用硬化剤として、４−メチルヘキサヒドロ無水フタル酸（新日本理化工業社製、「リカシッドＭＨ−７００」）を７７部、硬化促進剤として、２−エチル−４−メチルイミダゾール（四国化成工業（株）製）を１部用いた以外は、実施例１１と同様にしてエポキシ樹脂硬化物を得た。得られたエポキシ樹脂硬化物のガラス転移温度、線膨張係数、誘電率、誘電正接の評価を実施した。評価結果を表４に示す。【０１９２】
＜実施例１７〜２０、比較例１０及び１１＞
ビニル重合体粉体（１）の代わりに、表４に示すビニル重合体粉体（２）〜（７）を用いた以外は、実施例１６と同様にしてエポキシ樹脂硬化物を得た。得られたエポキシ樹脂硬化物のガラス転移温度、線膨張係数、誘電率、誘電正接の評価を実施した。評価結果を表４に示す。【０１９３】
＜比較例９＞
ビニル重合体粉体を用いなかった以外は、実施例１６と同様にしてエポキシ樹脂硬化物を得た。得られたエポキシ樹脂硬化物のガラス転移温度、線膨張係数、誘電率、誘電正接の評価を実施した。評価結果を表４に示す。【０１９４】
【表４】
0005979006.tif 000005
【０１９５】
＜評価＞
表２から明らかなように、本発明のビニル重合体粉体（１）〜（５）は、エポキシ樹脂中での分散性に優れ、ビニル重合体粉体（１）〜（５）を添加したエポキシ樹脂組成物は高いゲル化性能を有した（実施例６〜１０）。一方で、本発明のビニル重合体粉体を添加していない比較例３のエポキシ樹脂組成物は、ゲル化性能が見られなかった（比較例３）。【０１９６】
表３及び４から明らかなように、本発明のビニル重合体粉体（１）〜（５）を添加したエポキシ樹脂組成物を硬化して得られる硬化物は、線膨張係数の増加抑制の効果が認められた（実施例１１〜２０）。有機材料はガラス転移温度以上の領域において、線膨張係数が増加するが、本発明のビニル重合体粉体（１）〜（５）を添加した硬化物は、ガラス転移温度以上での線膨張係数の増加が抑制されている。本結果より、エポキシ樹脂組成物の耐クラック性の改良、冷熱サイクルによる亀裂破壊の抑制等が期待できる。【０１９７】
さらに、本発明のビニル重合体粉体（１）〜（５）を添加したエポキシ樹脂組成物を硬化して得られる硬化物は、比誘電率、誘電正接が低く、電気特性に優れる。【０１９８】
一方で、ガラス転移温度が１２０℃未満であり、本発明の範囲外であるビニル重合体粉体（６）、（７）を添加したエポキシ樹脂組成物を硬化して得られる硬化物は、ビニル重合体粉体を添加していないものと比較して、線膨張係数が増加していた。また、電気特性も低位であった（比較例７、８、１０及び１１）。
【産業上の利用可能性】
【０１９９】
本発明のビニル重合体粉体は、硬化性樹脂、特にエポキシ樹脂中での分散性に優れ、所定の温度で短時間の加熱によって速やかに硬化性樹脂組成物をゲル状態とし、優れた電気特性を発現させるための電子材料用のプレゲル剤として利用することができる。【０２００】
さらに、一次実装用アンダーフィル材、二次実装用アンダーフィル材、ワイヤーボンドにおけるグラブトップ材等の液状封止材、基板上の各種チップ類を一括で封止する封止用シート、プレディスペンス型のアンダーフィル材、ウエハーレベルで一括封止する封止シート、３層銅張積層板用の接着層、ダイボンドフィルム、ダイアタッチフィルム、層間絶縁フィルム、カバーレイフィルム等の接着層、ダイボンドペースト、層間絶縁ペースト、導電ペースト、異方導電ペースト等の接着性ペースト、発光ダイオードの封止材、光学接着剤、液晶、有機ＥＬ等の各種フラットパネルディスプレイのシーリング材等の各種用途に使用することができる。